(57)【要約】【課題】雑草の繁茂抑制効果に優れ、且つ、地温上昇効果に優れた農業用マルチフィルムを提供する。【解決手段】青色顔料、緑色顔料、及び黒色顔料を含有することを特徴とする農業用マルチフィルム。【選択図】なし【特許請求の範囲】
【請求項１】
青色顔料、緑色顔料、及び黒色顔料を含有することを特徴とする農業用マルチフィルム。
【請求項２】
前記青色顔料はシアニンブルーであり、前記緑色顔料はシアニングリーンであり、前記黒色顔料はカーボンブラックである、請求項１に記載の農業用マルチフィルム。
【請求項３】
波長４００〜６００ｎｍにおける平均光線透過率が５５％未満であり、波長６００〜７００ｎｍにおける平均光線透過率が１５％未満であり、波長１０００〜２０００ｎｍにおける平均光線透過率が８０％以上である、請求項１又は２に記載の農業用マルチフィルム。
【請求項４】
更に、ポリオレフィン系樹脂を含有し、前記ポリオレフィン系樹脂を１００質量部として、前記青色顔料の含有量が０．５〜１．０質量部であり、前記緑色顔料の含有量が１．０〜１．５質量部であり、前記黒色顔料の含有量が０．０１〜０．０３５質量部である、請求項１〜３のいずれかに記載の農業用マルチフィルム。
【発明の詳細な説明】
【技術分野】
【０００１】
本発明は、農業用マルチフィルムに関する。
【背景技術】
【０００２】
従来、農業において、野菜の生育を促進させるために、畝や野菜の株元の土を樹脂フィルム等からなる農業用マルチフィルムで被覆する、いわゆるマルチ栽培が行われている。畝等を被覆するマルチフィルムの色を適宜選択することにより、地温の上昇を促進したり、畝等の表面への太陽光の照射を抑制して、雑草の繁茂を抑制することが可能となる。
【０００３】
農業用マルチフィルムに雑草の繁茂抑制機能と地温の上昇機能を付与するためには、雑草の光合成に必要な４００〜７００ｎｍ近辺の波長の光線の透過を抑制し、雑草の繁茂には寄与せず、地温の上昇に効果的な１０００ｎｍ以上の波長の光線を透過する機能を付与する必要がある。
【０００４】
農業用マルチフィルムは、顔料の濃度を増すと雑草の繁茂は抑制できるが地温上昇に必要な１０００ｎｍ以上の波長の光線の透過率も低くなり、地温上昇効果が不十分となるという問題がある。また、顔料の濃度を減らすと地温上昇効果は高くなるが、雑草の繁茂抑制効果が低下するという問題がある。
【０００５】
上述の問題を解決するマルチフィルムとして、緑色顔料としてのピグメントグリーンＢと白色顔料とを添加した農業用マルチフィルム（特許文献１参照）、緑色層／黒色層／緑色層を有する合成樹脂積層フィルムから成るマルチングフィルム（特許文献２参照）、５００ｎｍ以上の光線透過率を調整した農業用マルチフィルム(特許文献３参照)等のマルチフィルムが提案されている。
【先行技術文献】
【特許文献】
【０００６】
【特許文献１】特開平３−１５５７１７号公報
【特許文献２】特開２００３−２１００５２号公報
【特許文献３】特開２０１２−９５５６８号公報
【発明の概要】
【発明が解決しようとする課題】
【０００７】
しかしながら、特許文献１の農業用マルチフィルムは、ピグメントグリーンＢを用いた場合、５５０ｎｍ付近の透過率が高く、雑草の繁茂抑制効果が十分でないという問題がある。また、ピグメントグリーンＢとチタン白を併用すれば、チタン白の作用によって７００ｎｍ以下の領域の吸光度を高くして、透過率を低下させることが可能となるが、同時に、１０００ｎｍを超える領域の透過率も低くなり、地温上昇効果が十分でないという問題がある。
【０００８】
また、特許文献２に記載のマルチングフィルムは、緑色層及び黒色層しか用いられておらず、５００〜６００ｎｍの波長の光線透過率を低下させることが十分に検討されていないため、雑草の繁茂抑制効果が十分でないという問題がある。
【０００９】
更に、特許文献３に記載の農業用マルチフィルムは、緑色系統に着色し、ピグメントイエロー１８０等で光線透過率を調整している。このため、４００〜５００ｎｍの波長の構成透過率を低下させることが十分に検討されておらず、雑草の繁茂抑制効果が十分でないという問題がある。
【００１０】
従って、雑草の繁茂抑制効果に優れ、且つ、地温上昇効果に優れた農業用マルチフィルムの開発が望まれている。
【００１１】
本発明は、上記の問題に鑑みてなされたものであり、雑草の繁茂抑制効果に優れ、且つ、地温上昇効果に優れた農業用マルチフィルムを提供することを目的とする。
【課題を解決するための手段】
【００１２】
本発明者等は、上記目的を達成すべく鋭意研究を重ねた結果、青色顔料、緑色顔料、及び黒色顔料を含有する構成の農業用マルチフィルムとすることで、上記目的を達成できることを見出し、本発明を完成するに至った。
【００１３】
即ち、本発明は、下記の農業用マルチフィルムに関する。
１．青色顔料、緑色顔料、及び黒色顔料を含有することを特徴とする農業用マルチフィルム。
２．前記青色顔料はシアニンブルーであり、前記緑色顔料はシアニングリーンであり、前記黒色顔料はカーボンブラックである、項１に記載の農業用マルチフィルム。
３．波長４００〜６００ｎｍにおける平均光線透過率が５５％未満であり、波長６００〜７００ｎｍにおける平均光線透過率が１５％未満であり、波長１０００〜２０００ｎｍにおける平均光線透過率が８０％以上である、項１又は２に記載の農業用マルチフィルム。
４．更に、ポリオレフィン系樹脂を含有し、前記ポリオレフィン系樹脂を１００質量部として、前記青色顔料の含有量が０．５〜１．０質量部であり、前記緑色顔料の含有量が１．０〜１．５質量部であり、前記黒色顔料の含有量が０．０１〜０．０３５質量部である、項１〜３のいずれかに記載の農業用マルチフィルム。
【発明の効果】
【００１４】
本発明の農業用マルチフィルムは、波長４００〜６００ｎｍにおける平均光線透過率、及び波長６００〜７００ｎｍにおける平均光線透過率が低くなっており、雑草の繁茂を抑制することができる。また、本発明の農業用マルチフィルムは、波長１０００〜２０００ｎｍにおける平均光線透過率が高くなっており、地温上昇を促進することができる。このため、本発明の農業用マルチフィルムは、雑草の繁茂抑制効果が高く、且つ、地温上昇効果が高く、これらの特性を兼ね備えている。
【図面の簡単な説明】
【００１５】
【図１】実施例及び比較例の農業用マルチフィルムの、全波長の光線透過率の測定結果を示す図である。
【発明を実施するための形態】
【００１６】
本発明の農業用マルチフィルムは、青色顔料、緑色顔料、及び黒色顔料を含有する。一般に、植物は４００〜７００ｎｍの波長領域の光線を利用し、光合成を行う。このためこの範囲の光を遮ることで、雑草の繁茂を抑制することができる。また、１０００〜２０００ｎｍの波長領域の光線により、地温が上昇する。このため個の範囲の光を透過させることで、地温を上昇させることができる。本発明の農業用マルチフィルムは、上記構成を備えることにより、波長４００〜６００ｎｍにおける平均光線透過率、及び、波長６００〜７００ｎｍにおける平均光線透過率が低くなっており、且つ、波長１０００〜２０００ｎｍにおける平均光線透過率が高くなっている。このため、波長４００〜６００ｎｍにおける平均光線透過率、及び、波長６００〜７００ｎｍにおける平均光線透過率が低いことにより雑草の繁茂抑制効果が高くなっており、且つ、波長１０００〜２０００ｎｍにおける平均光線透過率が高いことにより地温上昇効果が高くなっている。
【００１７】
以下、本発明の農業用マルチフィルムについて詳細に説明する。
【００１８】
（緑色顔料）
緑色顔料は、４００〜４５０ｎｍ及び５５０〜７００ｎｍの領域に吸収波長領域有し、４５０〜５５０ｎｍ付近は吸収能が低い顔料である。
【００１９】
緑色顔料としては特に限定されず、従来公知の緑色顔料を用いることができる。このような緑色顔料としては、シアニングリーン、ダイアモンドグリーンレーキ、グリーンゴールド等が挙げられる。これらの中でも、光合成に有効な波長域を効率よく吸収することができる点で、シアニングリーンが好ましい。
【００２０】
上記緑色顔料は、１種単独で用いてもよいし、２種以上を混合して用いてもよい。
【００２１】
緑色顔料の含有量は、本発明の農業用マルチフィルムがポリオレフィン系樹脂を含有する場合、上記ポリオレフィン系樹脂１００質量部に対して１．０〜１．５質量部が好ましく、１．０〜１．２質量部がより好ましい。緑色顔料の含有量を１．０質量部以上とすることで、４００〜６００ｎｍの波長領域の平均光線透過率を６０％未満により調整し易くなり、雑草繁茂抑制効果がより一層向上する。緑色含有量を１．５質量部以下とすることで、１０００〜２０００ｎｍの波長領域の平均光線透過率を８０％以上により調整し易くなり、地温上昇効果がより一層向上する。
【００２２】
上記緑色顔料の粒子の形状は特に限定されず、球状、棒状、針状等従来公知の形状とすることができる。充填が容易であり、雑草の繁茂抑制効果がより一層向上する点で、球状であることが好ましい。
【００２３】
（青色顔料）
青色顔料は、３５０〜４００ｎｍ及び５００〜６００ｎｍの領域に吸収波長領域を有し、４００〜５００ｎｍ付近は吸収能が低い顔料である。青色顔料は、緑色顔料と比べて吸収波長領域が低波長側にシフトしている。このため、緑色顔料と組み合わせる事で、緑色顔料のみでは吸収が少ない（透過し易い）５００〜６００ｎｍの波長の光を補完的に吸収することができる。
【００２４】
青色顔料としては特に限定されず、従来公知の青色顔料を用いることができる。このような青色顔料としては、シアニンブルー、コバルトブルー、セルリアンブルー、ウルトラマリンブルー、プルシアンブルー、インダンスロンブルー等の有機顔料が挙げられる。これらの中でも、光合成に有効な波長域を効率よく吸収することができる点で、シアニンブルーが好ましい。
【００２５】
上記青色顔料は、１種単独で用いてもよいし、２種以上を混合して用いてもよい。
【００２６】
青色顔料の含有量は、本発明の農業用マルチフィルムがポリオレフィン系樹脂を含有する場合、上記ポリオレフィン系樹脂１００重量部に対して０．５〜１．０質量部が好ましく、０．６〜０．８質量部がより好ましい。青色顔料の含有量を０．５質量部以上とすることで、４００〜６００ｎｍの波長領域の平均光線透過率を６０％未満により調整し易くなり、雑草繁茂抑制効果がより一層向上する。青色含有量を１．０質量部以下とすることで、１０００〜２０００ｎｍの波長領域の平均光線透過率を８０％以上により調整し易くなり、地温上昇効果がより一層向上する。
【００２７】
上記青色顔料の粒子の形状は特に限定されず、球状、棒状、針状等従来公知の形状とすることができる。充填が容易であり、雑草の繁茂抑制効果がより一層向上する点で、球状であることが好ましい。
【００２８】
（黒色顔料）
黒色顔料は、全波長域を吸収することができる顔料である。本発明の農業用マルチフィルムは、黒色顔料を含有することにより、上記青色顔料を含有することにより増加する３５０〜４００ｎｍの波長領域の平均光線透過率を抑制することができる。
【００２９】
黒色顔料としては特に限定されず、従来公知の黒色顔料を用いることができる。このような黒色顔料としては、カーボンブラック、アニリンブラック等が挙げられる。これらの中でも、安全性、経済性に優れる点で、カーボンブラックが好ましい。
【００３０】
上記黒色顔料は、１種単独で用いてもよいし、２種以上を混合して用いてもよい。
【００３１】
黒色顔料の含有量は、本発明の農業用マルチフィルムがポリオレフィン系樹脂を含有する場合、上記ポリオレフィン系樹脂１００重量部に対して０．０１〜０．０３５質量部が好ましく、０．０１５〜０．０３質量部がより好ましい。黒色顔料の含有量を０．０１質量部以上とすることで、４００〜６００ｎｍの波長領域の平均光線透過率を６０％未満により調整し易くなり、雑草繁茂抑制効果がより一層向上する。黒色含有量を０．０３５質量部以下とすることで、１０００〜２０００ｎｍの波長領域の平均光線透過率を８０％以上により調整し易くなり、地温上昇効果がより一層向上する。
【００３２】
上記黒色顔料の粒子の形状は特に限定されず、球状、棒状、針状等従来公知の形状とすることができる。充填が容易であり、雑草の繁茂抑制効果がより一層向上する点で、球状であることが好ましい。
【００３３】
上記青色顔料、緑色顔料、及び黒色顔料の含有量の合計は、本発明の農業用マルチフィルムがポリオレフィン系樹脂を含有する場合、上記ポリオレフィン系樹脂１００重量部に対して１．５〜２．６質量部が好ましく、１.６〜２．１質量部がより好ましい。上記顔料の含有量の合計を１．５質量部以上とすることで、４００〜６００ｎｍの波長領域の平均光線透過率を６０％未満により一層調整し易くなり、雑草繁茂抑制効果がより一層向上する。上記顔料の含有量の合計を２．６質量部以下とすることで、１０００〜２０００ｎｍの波長領域の平均光線透過率を８０％以上により一層調整し易くなり、地温上昇効果がより一層向上する。
【００３４】
（ポリオレフィン系樹脂）
本発明の農業用マルチフィルムは、ポリオレフィン系樹脂を含有していてもよい。このようなポリオレフィン系樹脂としては特に限定されず、例えば、低密度ポリエチレン（ＬＤＰＥ）、中密度ポリエチレン（ＭＤＰＥ）、エチレン−α−オレフィン共重合体（以下、直鎖状低密度ポリエチレン（ＬＬＤＰＥ）ともいう。）等が挙げられる。これらの中でも、成膜性に優れる点で、直鎖状低密度ポリエチレンが好ましい。
【００３５】
上記低密度ポリエチレンのＭＦＲは特に規定されず、０．１〜２．０ｇ／１０分が好ましい。また、上記低密度ポリエチレンの比重は特に規定されないが、０．９０〜０．９４ｇ／ｃｍ３が好ましい。上述のＭＦＲ及び比重を満たす低密度ポリエチレンの市販品としては、例えば、旭化成ケミカルズ社製「Ｍ２２０４」（ＭＦＲ０．４ｇ／１０分、比重０．９２１ｇ／ｃｍ３）が挙げられる。
【００３６】
上記エチレン−α−オレフィン共重合体は、Ｚｉｅｇｌｅｒ触媒や、メタロセン触媒などのシングルサイト系触媒を用いて、エチレンとα−オレフィンとを共重合して得られる共重合体であり、α−オレフィンの種類や量を調整することによって密度範囲を制御することができる。
【００３７】
上記α−オレフィンとしては特に限定されず、例えば、プロピレン、１−ブテン、１−ペンテン、１−ヘキセン、４−メチル−１−ペンテン、１−ヘプテン、１−オクテン等が挙げられる。上記α−オレフィンは、単独で用いられても、二種以上が併用されて用いられてもよい。これらの中でも、引裂強度に優れる点で、エチレン−ヘキセン共重合体が好ましい。
【００３８】
上記エチレン−ヘキセン共重合体のＭＦＲは特に限定されないが、０．３〜３．０ｇ／１０分が好ましい。上記エチレン−ヘキセン共重合体の比重も特に規定されないが、０．９０〜０．９４ｇ／ｃｍ３が好ましい。
【００３９】
上述のＭＦＲ及び比重を満たすエチレン−ヘキセン共重合体の市販品としては、例えば、ダウケミカルズ社製「２６４５．１１Ｇ」（ＭＦＲ０．９ｇ／１０分、比重０．９２１ｇ／ｃｍ３）が挙げられる。
【００４０】
本発明の農業用マルチフィルムが含有するポリオレフィン系樹脂のＭＦＲは、０．３〜３．０ｇ／１０分が好ましく、０．８〜１．５ｇ／１０分がより好ましい。上記ポリオレフィン系樹脂のＭＦＲが０．３ｇ／１０分以上であると、本発明の農業用マルチフィルムがより一層優れた引裂強度を示すことができる。また、ポリオレフィン系樹脂のＭＦＲが３．０ｇ／１０分以下であると、本発明の農業用マルチフィルムが、より一層製膜性に優れる。
【００４１】
上記ポリオレフィン系樹脂の密度は特に限定されないが、農業用マルチフィルムの引裂強度、及び生産性を両立することができる点で、０．９０〜０．９４ｇ／ｃｍ３であることが好ましい。
【００４２】
（他の成分）
本発明の農業用マルチフィルムは、本発明の効果を損なわない範囲内であれば、光安定剤、無機保湿剤、酸化防止剤、熱安定剤、滑剤、帯電防止剤、アンチブロッキング剤、防曇剤、防霧剤等の他の添加剤を含んでいてもよい。
【００４３】
上記光安定剤としては特に限定されないが、例えば、ヒンダードアミン系光安定剤が挙げられる。このような光安定剤を用いることにより、本発明の農業用マルチフィルムの耐候性を向上させることができる。上記農業用マルチフィルムの光安定剤の含有量は、上記ポリオレフィン系樹脂１００質量部に対して５〜１０質量部であることが好ましい。
【００４４】
上記ヒンダードアミン系光安定剤の市販品としては、例えば、ＢＡＳＦ社製「チヌビン７８３ＦＤＬ」が挙げられる。
【００４５】
本発明の農業用マルチフィルムは、少なくとも上記青色顔料、緑色顔料、及び黒色顔料を含有していれば、層構成は特に限定されず、単層であってもよいし、２層以上であってもよい。本発明の農業用マルチフィルムが２層以上である場合、そのうちの１層に上記青色顔料、緑色顔料、及び黒色顔料が全て含まれていてもよいし、各層に、別々に含まれていてもよい。
【００４６】
本発明の農業用マルチフィルムの厚みは特に限定されず、引裂強度がより一層向上し、且つ、経済性により一層優れる点で、２０〜２８μｍが好ましく、２４〜２６μｍがより好ましい。
【００４７】
本発明の農業用マルチフィルムの製造方法としては特に限定されず、従来公知の方法により製造することができる。上記製造方法としては、例えば、インフレーション成形、多層インフレーション共押出成形、Ｔダイ成形、Ｔダイ共押出成形、カレンダー成形、２軸延伸等の方法が挙げられる。本発明の農業用マルチフィルムを製造する製造方法としては、インフレーション成形法が好適である。
【実施例】
【００４８】
以下、本発明の実施例について説明する。本発明は、下記の実施例に限定されない。
【００４９】
実施例１
直鎖状低密度ポリエチレン樹脂（ダウケミカルズ社製  商品名「２６４５．１１Ｇ」  密度０．９２１ｇ／ｃｍ３、ＭＦＲ０．９ｇ／１０分）１００質量部に対して、シアニングリーン１.１質量部、シアニンブルー０．７質量部、及びカーボンブラック０．０２質量部を添加し、１８０℃で溶融混練して、樹脂組成物を調製した。
【００５０】
調製された組成物をインフレーション成形法によりフィルム成形し、農業用マルチフィルムを製造した。得られた農業用マルチフィルムの厚みは２５μｍであった。
【００５１】
実施例２〜５、比較例１〜６
樹脂組成物に用いる顔料を表１に示すように変更した以外は、実施例１と同様にして農業用マルチフィルムを作製した。
【００５２】
作製した実施例及び比較例の農業用マルチフィルムについて、以下の評価を行った。
【００５３】
＜平均光線透過率測定＞
得られた農業用マルチフィルムの光線透過率を、分光光度計（日本分光株式会社製  商品名「Ｖ-６７０」）を用いて、４００〜６００ｎｍ、６００ｎｍ〜７００ｎｍ、１０００〜２０００ｎｍのそれぞれの範囲の平均光線透過率を測定した。なお、以下にそれぞれの範囲の波長での評価基準を示す。
【００５４】
（４００〜６００ｎｍ）
○：５５％未満
△：５５％以上５８％未満
×：５８％以上
【００５５】
（６００〜７００ｎｍ）
○：１５％未満
△：１５％以上２０％未満
×：２０％以上
【００５６】
（１０００〜２０００ｎｍ）
○：８０％以上
×：８０％未満
【００５７】
＜地温上昇効果測定＞
得られた農業用マルチフィルムを用いて地面を被覆し、気温２１℃（路地で測定）の条件下でフィルム被覆下深さ５ｃｍの地温を１時間毎に２４時間測定し、平均温度を算出した。以下の評価基準に従って評価した。
○：２９.０℃以上
×：２９.０℃未満
【００５８】
＜雑草繁茂抑制効果測定＞
得られた農業用マルチフィルムを畝に敷設し、３０日後の雑草の繁茂状態を目視で観察した。また、基準として黒色フィルムを畝に敷設し、３０日後の雑草の繁茂状態を目視で観察した。黒色フィルムの繁茂状態との対比を行い、下記評価基準に従って評価した。
○：黒色フィルムよりも雑草の繁茂が少ない。
△：黒色フィルムよりも雑草が若干多く繁茂している。
×：黒色フィルムよりも雑草の繁茂が多い。
【００５９】
結果を表１に示す。また、全波長の光線透過率の測定結果を図１に示す。
【００６０】
【表１】
2018166438.tif 000002
【図１】
2018166438.tif 000003